(57)【特許請求の範囲】
【請求項１】
エポキシ樹脂、
３００°Ｆ（１４９℃）を超える硬化温度をもつ硬化剤、
加水分解可能な基を含んでなるオルガノシラン、並びに
（ａ）式：
【化１】
0005748740.tif 000032
［式中、Ｒ3はＨ、ＣnＨ2n+1およびＯＣnＨ2n+1から選択され、そして
ｎは整数である］
を有するアミノベンゾチアゾール基剤の化合物、
（ｂ）式
【化２】
0005748740.tif 000033
［式中、Ｒ1はＨ、ＣnＨ2n+1、ＣＯＯＨおよびＯＨから選択され、
Ｒ2はＨおよびＣnＨ2n+1から選択され、そして
ｎは整数である］
を有するベンゾトリアゾール基剤の化合物：
から選択され、そして官能化された無機粒子上に化学的に固定されるか、または、化学的にグラフトされる少なくとも１種の腐食抑制剤、を含んでなる腐食抑制物質、
を含んでなり、
ここで、官能化された無機粒子が、アルミニウムオキシヒドロキシドおよびヒドロキシ官能性クレー粒子を含む粒子から選択され、腐食抑制剤が腐食事象に応答して無機粒子から放出され得る、
非クロム酸化−腐食抑制プライマー配合物。
【請求項２】
エポキシ樹脂、
硬化剤、
加水分解可能な基を含んでなるオルガノシラン、並びに
（ａ）式：
【化５】
0005748740.tif 000034
［式中、Ｒ3はＨ、ＣnＨ2n+1およびＯＣnＨ2n+1から選択され、そして
ｎは整数である］
を有するアミノベンゾチアゾール基剤の化合物、
（ｂ）式：
【化６】
0005748740.tif 000035
［式中、Ｒ1はＨ、ＣnＨ2n+1、ＣＯＯＨおよびＯＨから選択され、
Ｒ2はＨおよびＣnＨ2n+1から選択され、そして
ｎは整数である］
を有するベンゾトリアゾール基剤の化合物、
からなる群から選択され、官能化された無機粒子上に化学的に固定される、または化学的にグラフトされる第１の腐食抑制剤および第２の腐食抑制剤を含んでなる腐食抑制物質、
ここで、官能化無機粒子が、アルミニウムオキシヒドロキシドおよびヒドロキシ官能性クレー粒子を含む粒子から選択され、腐食抑制剤が腐食事象に応答して無機粒子から放出され得る、
を含んでなる非クロム酸化−腐食抑制プライマー配合物。
【請求項３】
硬化剤が２２５〜３００°Ｆ（１０７〜１４９℃）の範囲の硬化温度を有する、請求項２記載の非クロム酸化−腐食抑制プライマー配合物。
【請求項４】
第１の腐食抑制剤が（ａ）である、請求項２記載の非クロム酸化−腐食抑制プライマー配合物。
【請求項５】
第１の腐食抑制剤が（ａ）であり、そして第２の腐食抑制剤が（ｂ）である、請求項２記載の非クロム酸化−腐食抑制プライマー配合物。
【請求項６】
ｎがそれぞれ独立して１〜１０から選択される、請求項１、２のいずれか１項に記載の非クロム酸化−腐食抑制プライマー配合物。
【請求項７】
腐食抑制剤がアミノベンゾチアゾール基剤の化合物である時に、ｎが１である、請求項１記載の非クロム酸化−腐食抑制プライマー配合物。
【請求項８】
腐食抑制剤がベンゾトリアゾール基剤の化合物である時に、Ｒ1がＣＯＯＨであり、そしてＲ2がＨである、請求項１記載の非クロム酸化−腐食抑制プライマー配合物。
【請求項９】
カルボキシベンゾトリアゾール基剤の化合物が
【化１０】
0005748740.tif 000036
それらの組み合わせ物：から選択される、請求項８記載の非クロム酸化−腐食抑制プライマー配合物。
【請求項１０】
アミノベンゾチアゾール基剤の化合物が
【化１１】
0005748740.tif 000037
である、請求項１または２に記載の非クロム酸化−腐食抑制プライマー配合物。
【請求項１１】
腐食抑制プライマー配合物が６〜８の範囲のｐＨを有する、請求項１、２のいずれか１項に記載の非クロム酸化−腐食抑制プライマー配合物。
【請求項１２】
硬化剤がジシアンジアミド（ＤＩＣＹ）、芳香族ジアミン、アミン−エポキシ付加物、ビス尿素、イミダゾールおよびそれらの組み合わせ物から選択される、請求項１、２のいずれか１項に記載の非クロム酸化−腐食抑制プライマー配合物。
【請求項１３】
腐食抑制剤がカルボキシレート基により無機粒子に化学的に固定されている、請求項１記載の非クロム酸化−腐食抑制プライマー配合物。
【請求項１４】
処理された金属支持体に接着された請求項１、２のいずれか１項に記載の非クロム酸化−腐食抑制プライマー配合物を含んでなる構造物。
【発明の詳細な説明】
【技術分野】
【０００１】
本発明の実施形態は、構造接着の適用に有用な、非クロム酸化−腐食抑制プライマー配合物に関する。より具体的には、放出性の有機および／または無機の腐食抑制剤を含む、非クロム酸化−腐食抑制プライマー配合物が提供される。
【背景技術】
【０００２】
航空機およびその他の高性能産業においては、接着された金属部品の腐食が主要な関心事である。歴史的に、金属を腐食から防護するためにクロム酸化プライマーが使用されてきた。しかし、新規のＲＥＡＣＨおよびＯＳＨＡ規制により、クロム酸塩の使用が、とりわけ航空機産業において２０１０年までに規制されるであろう。
【０００３】
クロム酸塩に対する防食機序は文献に多数発表されている。特許文献１は、クロム酸塩が以下の４項の機能を実行して、様々な金属合金に対する優れた防食性を有することを報告している：
ａ）ポリマーマトリックスから腐食部位に容易に浸出する（ｒｅｌｅａｓｅｓ）、
ｂ）クロム酸イオンは地金上に容易に吸着する。これは、金属−プライマーの界面の空間電荷分布を変更し、それが、当然、活性金属上に形成する遮蔽金属酸化物層の等電点を低下させる。これは腐食性イオンを撥き、金属の腐食ポテンシャルをより貴金属状態（ｎｏｂｌｅ  ｓｔａｔｅ）に移動させる。
ｃ）陰極部位に接着性酸化クロム層を形成して、更なる腐食反応を阻害し、そして
ｄ）金属−電解質の界面で増加する酸性を中和する補助をして、腐食を低下させる。酸性の増加は腐食を指数的に加速させる（特許文献１参照）。
【０００４】
リンケイ酸亜鉛、リン酸亜鉛モリブデン、ホウケイ酸カルシウム、バナジン酸ナトリウム、リン酸ストロンチウム、等のような幾つかの非クロム酸化腐食抑制剤が評価されてきた。大部分のこれらの抑制剤は受動的（クロム酸塩のように浸出できない）であり、犠牲的酸化法により防食をもたらす。
【０００５】
従来の有機腐食抑制剤は非特許文献１に考察されている（非特許文献１参照）。特許文献２は、有機物体がそれにより腐食を妨げる機序は、金属支持体、酸化物の膜または腐食生成物と反応して、更なる腐食を妨げるための粘着性膜を形成することによる、ことを報告している（特許文献２参照）。それはまた、著しく有効な腐食抑制剤は、化学的吸着により金属と相互反応することも報告している（特許文献２参照）。
【０００６】
これらの有機腐食抑制剤の主要な欠点は、金属支持体上に強力な粘着性結合物を形成するために使用される官能基の、プライマー配合物との相互反応に関する。この相互反応のために、プライマーの棚寿命および硬化動力学が影響を受け、それが腐食部位に対する皮膜内の腐食抑制剤の輸送を制約する。多数の有機腐食抑制剤のその他の欠点は、Ａｌ−２０２４のような高度に腐食性物質に対して腐食を防御する際にエポキシ基剤の腐食抑制プライマー配合物とともに使用される時の、それらの予測できない腐食効果である。
【０００７】
従って、航空機のような高性能産業における構造接着の適用に対してクロム酸塩のプライマーと同様な動態をもつ、非クロム酸化腐食抑制剤が更に改善される必要がある。腐食部位への皮膜内の腐食抑制剤の輸送を維持しながら、十分な棚寿命と適切な硬化動力学を有する、プライマー配合物中に使用のための有機腐食抑制剤の確認は、当該技術分野における役に立つ進歩であると考えられる。
【先行技術文献】
【特許文献】
【０００８】
【特許文献１】米国特許第５，９５１，７４７号明細書
【特許文献２】米国特許第６，９３３，０４６号明細書
【非特許文献】
【０００９】
【非特許文献１】Ｋｕｚｎｅｔｓｏｖ  Ｙ．Ｌ，ｅｔ  ａｌ．，“Ｏｒｇａｎｉｃ  Ｉｎｈｉｂｉｔｏｒｓ  ｏｆ  Ｃｏｒｒｏｓｉｏｎ  ｏｆ  Ｍｅｔａｌｓ，”Ｐｌｅｕｍｂ  Ｐｕｂ  Ｃｏｒｐ．，１９９６
【発明の概要】
【００１０】
ここで、特定の有機および／または無機化合物が、構造接着の適用における、水性の非クロム酸化−腐食抑制プライマー配合物中への使用のために有効な腐食抑制剤として有用であることが発見された。
【００１１】
１つの態様において、本発明は、エポキシ樹脂、３００°Ｆ（１４９℃）を超える硬化温度を有する硬化剤、加水分解可能な基を含んでなるオルガノシラン並びに、
ａ）式：
【００１２】
【化１】
0005748740.tif 000002
【００１３】
［式中、Ｒ３はＨ、ＣｎＨ２ｎ＋１およびＯＣｎＨ２ｎ＋１から選択され、そして
ｎは整数である］
を有するアミノベンゾチアゾール基剤の化合物、
ｂ）ＮａＶＯ３、モリブデン酸塩、セリウムおよびそれらの組み合わせ物：から選択されるイオンを含んでなる無機化合物、
ｃ）式
【００１４】
【化２】
0005748740.tif 000003
【００１５】
［式中、Ｒ１はＨ、ＣｎＨ２ｎ＋１、ＣＯＯＨおよびＯＨから選択され、
Ｒ２はＨおよびＣｎＨ２ｎ＋１から選択され、そして
ｎは整数である］
を有するベンゾトリアゾール基剤の化合物、
ｄ）式：
【００１６】
【化３】
0005748740.tif 000004
【００１７】
［式中、Ｒ４はそれぞれ、独立に、Ｓ、ＮＨおよびＯから選択される］
を有するフェニルマレイミド基剤の化合物、並びに
ｅ）式：
【００１８】
【化４】
0005748740.tif 000005
【００１９】
［式中、Ｒ５はＨ、ＣｎＨ２ｎ＋１、ＣＯＯＨおよびＯＨから選択され、そして
ｎは整数である］
を有するメルカプトベンゾイミダゾール基剤の化合物：
から選択される１種または複数の有効な腐食抑制剤を含んでなる腐食抑制物質、
を有する非クロム酸化−腐食抑制プライマー配合物を提供し、そして
その腐食抑制剤が（ａ）、（ｃ）、（ｄ）または（ｅ）から選択される時は、有機または無機反応性種上に共有結合的に固定され（ｃｏｖａｌｅｎｔｌｙ  ａｎｃｈｏｒｅｄ）、そして腐食抑制剤が（ｂ）から選択される時は、有機または無機反応性種上に、場合により共有結合的に固定される。
【００２０】
他の態様において、本発明は、エポキシ樹脂、硬化剤、加水分解可能な基を含んでなるオルガノシラン並びに
ａ）式：
【００２１】
【化５】
0005748740.tif 000006
【００２２】
［式中、Ｒ３はＨ、ＣｎＨ２ｎ＋１およびＯＣｎＨ２ｎ＋１から選択され、そして
ｎは整数である］
を有するアミノベンゾチアゾール基剤の化合物、
ｂ）ＮａＶＯ３、モリブデン酸塩、セリウムおよびそれらの組み合わせ物から選択されるイオンを含んでなる無機化合物、
ｃ）式：
【００２３】
【化６】
0005748740.tif 000007
【００２４】
［式中、Ｒ１はＨ、ＣｎＨ２ｎ＋１、ＣＯＯＨおよびＯＨから選択され、
Ｒ２はＨおよびＣｎＨ２ｎ＋１から選択され、そして
ｎは整数である］
を有するベンゾトリアゾール基剤の化合物、
ｄ）式：
【００２５】
【化７】
0005748740.tif 000008
【００２６】
［式中、Ｒ４はそれぞれ、独立に、Ｓ、ＮＨおよびＯから選択される］
を有するフェニルマレイミド基剤の化合物、並びに
ｅ）式：
【００２７】
【化８】
0005748740.tif 000009
【００２８】
［式中、Ｒ５はＨ、ＣｎＨ２ｎ＋１、ＣＯＯＨおよびＯＨから選択され、そして
ｎは整数である］
を有するメルカプトベンゾイミダゾール基剤の化合物：
から選択される、第１および第２の有効な腐食抑制剤を含んでなる腐食抑制物質、
を有する非クロム酸化−腐食抑制プライマー配合物を提供し、そして
その腐食抑制剤が（ａ）、（ｃ）、（ｄ）または（ｅ）から選択される時は、有機または無機反応性種上に共有結合的に固定され、そして腐食抑制剤が（ｂ）から選択される時は、有機または無機反応性種上に場合により共有結合的に固定される。
【００２９】
他の態様において、本発明は、場合により処理された金属支持体に接着された本明細書に記載されるような非クロム酸化−腐食抑制プライマー配合物を含む構造物を提供する。
【００３０】
本発明の前記のおよびその他の目的、特徴物および利点は、付記の実施例と関連して選択される、本発明の様々な態様の、以下の詳細な説明から明白になると思われる。
【図面の簡単な説明】
【００３１】
【図１】図１は２０００時間の罫書き（ｓｃｒｉｂｅ）腐食試験（ＡＳＴＭ  Ｂ１１７による）に従う腐食効果を表す。（Ａ）有効な腐食抑制剤を含む非クロム酸化（ＮＣ）プライマー、（Ｂ）水性クロム酸化プライマー。
【図２】図２は塩霧（ｓａｌｔ  ｆｏｇ）曝露後のＦＰＬ表面処理に対するクロム酸化プライマーと非クロム酸化プライマー（受動的腐食抑制剤）の比較を表す。（Ａ）受動的腐食抑制剤を含むＮＣプライマー、（Ｂ）水性のクロム酸化−プライマー。
【図３】図３は放出性の（能動的）ＮＣ腐食抑制剤を含むＢＲ（登録商標）６７００−１とＢＲ（登録商標）６８００プライマーの腐食効果を表す。（Ａ）有効な腐食抑制剤を含むＢＲ（登録商標）６８００、（Ｂ）有効な腐食抑制剤を含むＢＲ（登録商標）６７００−１。
【図４ａ】図４ａは１０００時間の塩霧曝露後の、ＦＭ  ３６５接着剤を含むＢＲ（登録商標）６８００（受動的腐食抑制剤を含むＮＣプライマー）の腐食効果を表す（１００％腐食）。
【図４ｂ】図４ｂは１０００時間の塩霧曝露後の、ＦＭ  ３６５接着剤を含むＢＲ（登録商標）６７５０（クロム酸化プライマー）の腐食効果を表す（０％腐食）。
【図４ｃ】図４ｃは１０００時間の塩霧曝露後の、ＦＭ３６５接着剤を含むＢＲ（登録商標）６７００−１（放出性のＮＣ腐食抑制剤で再配合）の腐食効果を表す（５％腐食）。
【図４ｄ】図４ｄは１０００時間の塩霧曝露後の、ＦＭ  ３６５接着剤を含むＢＲ（登録商標）６８００（放出性のＮＣ腐食抑制剤で再配合）の腐食効果を表す（３％腐食）。
【発明を実施するための形態】
【００３２】
詳細な説明
前記に要約されたように、本発明は、少なくとも一部は、クロム酸塩の使用を制約する新ＯＳＨＡおよびＲＥＡＣＨ規制による、主要航空機ＯＥＭの需要に対処する、構造接着の適用のための、水性の非クロム酸化プライマー配合物の一部として使用するための、有機および／または無機腐食抑制剤の使用に基づく。
【００３３】
本発明に従うプライマー配合物中に存在する非クロム酸塩の腐食抑制剤は、Ａｌ−２０２４のような高度に腐食性支持体に対しクロム酸塩に匹敵する腐食効果を有する。本明細書に記載されるような、１種または複数の腐食抑制剤の種類、腐食抑制剤の組み合わせ、プライマー配合物中の腐食抑制剤の量、プライマー配合物中に使用される硬化剤の種類およびプライマー配合物のｐＨが、クロム酸塩に匹敵する腐食効果を達成することができるように腐食効果に影響を与えることが見いだされた因子である。
【００３４】
第１の態様において、本発明は、エポキシ樹脂、３００°Ｆ（１４９℃）を超える硬化温度を有する硬化剤、加水分解可能な基を含んでなるオルガノシラン並びに、
ａ）式：
【００３５】
【化９】
0005748740.tif 000010
【００３６】
［式中、Ｒ３はＨ、ＣｎＨ２ｎ＋１およびＯＣｎＨ２ｎ＋１から選択され、そして
ｎは整数である］
を有するアミノベンゾチアゾール基剤の化合物、
ｂ）ＮａＶＯ３、モリブデン酸塩、セリウムおよびそれらの組み合わせ物：から選択されるイオンを含んでなる無機化合物、
ｃ）式
【００３７】
【化１０】
0005748740.tif 000011
【００３８】
［式中、Ｒ１はＨ、ＣｎＨ２ｎ＋１、ＣＯＯＨおよびＯＨから選択され、
Ｒ２はＨおよびＣｎＨ２ｎ＋１から選択され、そして
ｎは整数である］
を有するベンゾトリアゾール基剤の化合物、
ｄ）式：
【００３９】
【化１１】
0005748740.tif 000012
【００４０】
［式中、Ｒ４はそれぞれ、独立に、Ｓ、ＮＨおよびＯから選択される］
を有するフェニルマレイミド基剤の化合物、並びに
ｅ）式：
【００４１】
【化１２】
0005748740.tif 000013
【００４２】
［式中、Ｒ５はＨ、ＣｎＨ２ｎ＋１、ＣＯＯＨおよびＯＨから選択され、そして
ｎは整数である］
を有するメルカプトベンゾイミダゾール基剤の化合物：
から選択される、１種または複数の有効な腐食抑制剤を含んでなる腐食抑制物質、
を有する非クロム酸化−腐食抑制プライマー配合物を提供し、そして
その腐食抑制剤が（ａ）、（ｃ）、（ｄ）または（ｅ）から選択される時は、有機または無機反応性種上に共有結合的に固定され、そして腐食抑制剤が（ｂ）から選択される時は、有機または無機反応性種上に場合により共有結合的に固定される。
【００４３】
他の態様において、本発明は、エポキシ樹脂、硬化剤、加水分解可能な基を含んでなるオルガノシラン並びに
ａ）式：
【００４４】
【化１３】
0005748740.tif 000014
【００４５】
［式中、Ｒ３はＨ、ＣｎＨ２ｎ＋１およびＯＣｎＨ２ｎ＋１から選択され、そして
ｎは整数である］
を有するアミノベンゾチアゾール基剤の化合物、
ｂ）ＮａＶＯ３、モリブデン酸塩、セリウムおよびそれらの組み合わせ物から選択されるイオンを含んでなる無機化合物、
ｃ）式：
【００４６】
【化１４】
0005748740.tif 000015
【００４７】
［式中、Ｒ１はＨ、ＣｎＨ２ｎ＋１、ＣＯＯＨおよびＯＨから選択され、
Ｒ２はＨおよびＣｎＨ２ｎ＋１から選択され、そして
ｎは整数である］
を有するベンゾトリアゾール基剤の化合物、
ｄ）式：
【００４８】
【化１５】
0005748740.tif 000016
【００４９】
［式中、Ｒ４はそれぞれ、独立に、Ｓ、ＮＨおよびＯから選択される］
を有するフェニルマレイミド基剤の化合物、並びに
ｅ）式：
【００５０】
【化１６】
0005748740.tif 000017
【００５１】
［式中、Ｒ５はＨ、ＣｎＨ２ｎ＋１、ＣＯＯＨおよびＯＨから選択され、そして
ｎは整数である］
を有するメルカプトベンゾイミダゾール基剤の化合物、
から選択される第１および第２の有効な腐食抑制剤を含んでなる腐食抑制物質、
を有する非クロム酸化−腐食抑制プライマー配合物を提供し、そして
その腐食抑制剤が（ａ）、（ｃ）、（ｄ）または（ｅ）から選択される時は、有機または無機反応性種上に共有結合的に固定され、そして腐食抑制剤が（ｂ）から選択される時は、有機または無機反応性種上に場合により共有結合的に固定される。
【００５２】
特定の実施形態において、ｎは１〜１０の範囲の整数であり、１、２、３、４、５、６、７、８、９および１０のいずれか１つから選択される。
【００５３】
他の態様において、本発明は、場合により処理された金属支持体上に接着された、本明細書に記載されたような非クロム酸化−腐食抑制プライマー配合物を含む構造物を提供する。
【００５４】
幾つかの実施形態において、プライマー配合物は単一の腐食抑制剤を含む。特定の実施形態において、腐食抑制剤はアミノ−ベンゾチアゾール基剤の化合物である。他の実施形態において、腐食抑制剤はカルボキシベンゾトリアゾール基剤の化合物である。更にその他の実施形態において、腐食抑制剤はフェニルマレイミド基剤の化合物である。
【００５５】
本明細書に使用されるような用語「アミノベンゾチアゾール基剤の化合物」は、
【００５６】
【化１７】
0005748740.tif 000018
【００５７】
のような、アミノチアゾール環に縮合されたベンゼン環の核構造を有する化合物を表す。同様に、本明細書で使用されるような用語「ベンゾトリアゾール基剤の化合物」は、
【００５８】
【化１８】
0005748740.tif 000019
【００５９】
のような、トリアゾール環に縮合されたベンゼン環の核構造をもつ化合物を表す。従って、上記に基づくと、「カルボキシベンゾトリアゾール基剤の化合物」の例は、ベンゼン環上の置換基としてカルボキシ基をもつ前記のような化合物であると考えられる。
【００６０】
幾つかの実施形態において、アミノベンゾチアゾール基剤の化合物、例えば２−アミノ６−メチルベンゾチアゾールおよびフェニルマレイミド基剤の化合物、例えばチオール化４−カルボキシフェニルマレイミド、を含む官能化有機または無機反応性種に接着された、腐食抑制剤の組み合わせ物を含んでなるプライマー配合物は、腐食性支持体、例えばＡｌ−２０２４上に使用される時にクロム酸塩含有の腐食抑制プライマー配合物に匹敵する腐食効果をもつであろう。このようなプライマー配合物の１例は、エポキシ樹脂、例えばＥＣＮ  １４００（Ｈｕｎｔｓｍａｎから市販）あるいは、ノバラックエポキシ、例えばＥｐｉｒｅｚ  ５００３（Ｈｕｎｔｓｍａｎから市販）、ビスＡエポキシ、例えばＸＵ  ３９０３（Ｒｅｓｏｌｕｔｉｏｎ  Ｐｅｒｆｏｒｍａｎｃｅ  ｐｒｏｄｕｃｔｓから市販）、および／または固体ビスＡエポキシ、例えばＤＥＲ  ６６９（Ｄｏｗから市販）、を含むエポキシ樹脂の組み合わせ物；硬化剤、例えばビス（３−アミノプロピル）−ピペラジン（ＢＡＰＰ）（ＢＡＳＦから市販）；加水分解可能な基をもつオルガノシラン、例えばＺ−６０４０（Ｄｏｗ  Ｃｏｒｎｉｎｇ，Ｍｉｄｌａｎｄ，Ｍｉｃｈ．から市販のガンマ−グリシドキシプロピルトリメトキシシラン）；並びに腐食抑制物質、例えば、アミノメチルベンゾチアゾールとチオール化４−カルボキシフェニルマレイミドを含む、官能化有機および／または無機反応性種を含むものを基剤にした放出性の腐食抑制剤、を含んでなることができる。
【００６１】
他の実施形態において、プライマー配合物中に存在する腐食抑制剤の組み合わせ物および／または腐食抑制剤の量は，プライマー配合物の腐食効果および／または適性に影響を与える。１つの実施形態において、官能化有機および／または無機反応性種にそれぞれ接着された、アミノベンゾチアゾール基剤の化合物（例えば２−アミノ−６−メチルベンゾチアゾール）とカルボキシベンゾトリアゾール基剤の化合物の組み合わせ物を含むプライマー配合物は、腐食性支持体、例えばＡｌ−２０２４、上に使用されると、クロム酸塩含有腐食抑制プライマー配合物に匹敵する腐食効果をもつと考えられる。他の実施形態において、アミノメチルベンゾチアゾール基剤の化合物成分、例えば２−アミノ−６−メチルベンゾチアゾールは、その量がプライマー配合物を不都合にゲルにさせないように、プラ
イマー配合物の約１０重量％以下、例えば約７．５〜５％の量で存在すると考えられる。本明細書で説明されるプライマー配合物は、エポキシ樹脂、例えばＥＣＮ  １４００（Ｈｕｎｔｓｍａｎから市販）あるいは、ノバラックエポキシ、例えばＥｐｉｒｅｚ  ５００３（Ｈｕｎｔｓｍａｎから市販）、ビスＡエポキシ、例えばＸＵ  ３９０３（Ｒｅｓｏｌｕｔｉｏｎ  Ｐｅｒｆｏｒｍａｎｃｅ  ｐｒｏｄｕｃｔｓから市販）、および／または固体ビスＡエポキシ、例えばＤＥＲ  ６６９（Ｄｏｗから市販）、を含むエポキシ樹脂の組み合わせ物；硬化剤、例えばＢＡＰＰ（ＢＡＳＦから市販）および／またはトルエン−２，４−ビス（Ｎ，Ｎ’−ジメチル尿素）；加水分解可能な基をもつオルガノシラン、例えばＺ−６０４０（Ｄｏｗ  Ｃｏｒｎｉｎｇ，Ｍｉｄｌａｎｄ，Ｍｉｃｈ．から市販のガンマ−グリシドキシプロピルトリメトキシシラン）；並びに、腐食抑制物質、例えばアミノメチルベンゾチアゾールとカルボキシベンゾトリアゾールを含む、官能化有機および／または無機反応性種を基剤とする、放出性の腐食抑制剤よりなるもの、を含むことができる。
【００６２】
その他の実施形態において、官能化有機および／または無機反応性種に接着された、例えばメタバナジン酸ナトリウムとカルボキシベンゾトリアゾール基剤の化合物を含んでなる、有機および／または無機腐食抑制剤の組み合わせ物を含むプライマー配合物は、腐食性支持体、例えばＡｌ−２０２４上に使用されると、クロム酸塩含有腐食抑制プライマー配合物に匹敵する腐食効果をもつと考えられる。プライマー配合物は、エポキシ樹脂、例えばＥＣＮ  １４００（Ｈｕｎｔｓｍａｎから市販）あるいは、ノバラックエポキシ、例えばＥｐｉｒｅｚ  ５００３（Ｈｕｎｔｓｍａｎから市販）、ビスＡエポキシ、例えばＸＵ  ３９０３、および／または固体ビスＡエポキシ、例えばＤＥＲ  ６６９（Ｄｏｗから市販）、を含むエポキシ樹脂の組み合わせ物；硬化剤、例えばＢＡＰＰおよび／またはトルエン−２，４−ビス（Ｎ，Ｎ’−ジメチル尿素）；加水分解可能な基をもつオルガノシラン、例えばＺ−６０４０（Ｄｏｗ  Ｃｏｒｎｉｎｇ，Ｍｉｄｌａｎｄ，Ｍｉｃｈ．から市販のガンマ−グリシドキシプロピルトリメトキシシラン）；並びに腐食抑制物質、例えばバナジン酸ナトリウムアニオンとカルボキシベンゾトリアゾールを含む官能化有機および／または無機反応性種を基剤にした浸出性腐食抑制剤、を含んでなることができる。
【００６３】
更に、硬化温度は腐食性支持体、例えばＡｌ−２０２４上に使用される時に、クロム酸塩含有プライマー配合物の同様な腐食効果を達成する、本発明のプライマー配合物の能力に影響を与えることができる。従って、幾つかの実施形態において、プライマー配合物は、クロム酸塩含有腐食抑制プライマー配合物に匹敵する腐食効果をもつことができる、フェニルマレイミド基剤の化合物、例えばチオール化４−カルボキシフェニルマレイミド、を含む官能化有機および／または無機反応性種に接着された腐食抑制剤と組み合わせて、３００°Ｆ（１４９℃）を超える硬化温度を達成することができる硬化剤を含むことができる。プライマー配合物は、エポキシ樹脂、例えばＥＣＮ  １４００（Ｈｕｎｔｓｍａｎから市販）あるいは、ノバラックエポキシ、例えばＥｐｉｒｅｚ  ５００３（Ｈｕｎｔｓｍａｎから市販）、ビスＡエポキシ、例えばＸＵ  ３９０３（Ｒｅｓｏｌｕｔｉｏｎ  Ｐｅｒｆｏｒｍａｎｃｅ  ｐｒｏｄｕｃｔｓから市販）および／または固体ビスＡエポキシ、例えばＤＥＲ  ６６９（Ｄｏｗから市販）を含むエポキシ樹脂の組み合わせ物；３００°Ｆ（１４９℃）以上で硬化する硬化剤、例えばＢＡＰＰ（ＢＡＳＦから市販）；加水分解可能な基をもつオルガノシラン、例えばＺ−６０４０（Ｄｏｗ  Ｃｏｒｎｉｎｇ，Ｍｉｄｌａｎｄ，Ｍｉｃｈ．からのガンマ−グリシドキシプロピルトリメトキシシラン）；並びに腐食抑制物質、例えばチオール化４−カルボキシフェニルマレイミドを含む、官能化有機および／または無機反応性種を基剤にした放出性腐食抑制剤、を含むことができる。
【００６４】
３００°Ｆ（１４９℃）を超える硬化温度を達成することができる硬化剤を含むプライマー配合物の更なる実施形態は、クロム酸塩含有腐食抑制プライマー配合物に匹敵する腐食効果を有する、カルボキシベンゾトリアゾール基剤の化合物を含んでなる、官能化有機
および／または無機反応性種に接着された腐食抑制剤を含むことができる。プライマー配合物は例えば、樹脂、例えばＥＣＮ  １４００（Ｈｕｎｔｓｍａｎから市販）あるいは、ノバラックエポキシ、例えばＥｐｉｒｅｚ  ５００３（Ｈｕｎｔｓｍａｎから市販）、ビスＡエポキシ、例えばＸＵ  ３９０３（Ｒｅｓｏｌｕｔｉｏｎ  Ｐｅｒｆｏｒｍａｎｃｅ
ｐｒｏｄｕｃｔｓから市販）、および／または固体ビスＡエポキシ、例えばＤＥＲ  ６６９（Ｄｏｗから市販）、を含むエポキシ樹脂の組み合わせ物；３００°Ｆ（１４９℃）以上で硬化する硬化剤、例えばＢＡＰＰおよび／またはトルエン−２，４−ビス（Ｎ，Ｎ’−ジメチル尿素）；加水分解可能な基をもつオルガノシラン、例えばＺ−６０４０（Ｄｏｗ  Ｃｏｒｎｉｎｇ，Ｍｉｄｌａｎｄ，Ｍｉｃｈ．からのガンマ−グリシドキシプロピルトリメトキシシラン）；並びに腐食抑制物質、例えばカルボキシベンゾトリアゾール、を含む、官能化有機および／または無機反応性種を基剤にした放出性腐食抑制剤、を含むことができる。
【００６５】
腐食抑制剤の種類および／または量が腐食効果に役割を果たす他の実施形態において、プライマー配合物は、クロム酸塩含有腐食抑制プライマー配合物に匹敵する腐食効果をもつことができる、少なくとも９０％の凝集破壊（ｃｏｈｅｓｉｖｅ  ｆａｉｌｕｒｅ）を達成するのに十分な濃度のベンゾトリアゾール基剤の化合物、例えばカルボキシベンゾトリアゾール、を含む官能化有機および／または無機反応性種に接着された腐食抑制剤を含むことができる。プライマー配合物は、樹脂、例えばＥＣＮ  １４００（Ｈｕｎｔｓｍａｎから市販）あるいは、ノバラックエポキシ、例えばＥｐｉｒｅｚ  ５００３（Ｈｕｎｔｓｍａｎから市販）、ビスＡエポキシ、例えばＸＵ  ３９０３（Ｒｅｓｏｌｕｔｉｏｎ  Ｐｅｒｆｏｒｍａｎｃｅ  ｐｒｏｄｕｃｔｓから市販）、および／または固体ビスＡエポキシ、例えばＤＥＲ  ６６９（Ｄｏｗから市販）、を含むエポキシ樹脂の組み合わせ物；硬化剤、例えばＢＡＰＰおよび／またはトルエン−２，４−ビス（Ｎ，Ｎ’−ジメチル尿素）；加水分解可能な基をもつオルガノシラン、例えばＺ−６０４０（Ｄｏｗ  Ｃｏｒｎｉｎｇ，Ｍｉｄｌａｎｄ，Ｍｉｃｈ．からのガンマ−グリシドキシプロピルトリメトキシシラン）；並びに腐食抑制物質、例えばカルボキシベンゾトリアゾール、を含む、官能化有機および／または無機反応性種を基剤にした放出性腐食抑制剤、を含んでなることができる。
【００６６】
他の実施形態において、プライマー配合物のｐＨは、腐食性支持体、例えばＡｌ−２０２４、上に使用される時にクロム酸塩含有プライマー配合物の腐食効果を達成する、プライマー配合物の能力に影響を与える可能性がある。しかし、例えばバッファーを使用することにより、プライマー配合物を適切なｐＨ、例えば中性のｐＨに単に維持することは、必ずしもクロム酸塩含有プライマー配合物の腐食効果を達成するとは限らないと考えられる。特定の実施形態において、約６〜８の適切な中性のｐＨを維持することができる硬化剤、例えばＢＡＰＰおよび／またはトルエン−２，４−ビス（Ｎ，Ｎ’−ジメチル尿素）の特定の組み合わせ物、を含む幾つかのプライマー配合物は、クロム酸塩含有プライマー配合物の腐食効果を達成する。その他の実施形態において、キャリアとして官能化有機および／または無機反応性種を含む幾つかのプライマー配合物は適切なｐＨを維持することができ、そしてクロム酸塩含有プライマー配合物の腐食効果を達成する。プライマー配合物は、エポキシ樹脂、例えばＥＣＮ  １４００（Ｈｕｎｔｓｍａｎから市販）あるいは、ノバラックエポキシ、例えばＥｐｉｒｅｚ  ５００３（Ｈｕｎｔｓｍａｎから市販）、ビスＡエポキシ、例えばＸＵ  ３９０３（Ｒｅｓｏｌｕｔｉｏｎ  Ｐｅｒｆｏｒｍａｎｃｅ
ｐｒｏｄｕｃｔｓから市販）、および／または固体ビスＡエポキシ、例えばＤＥＲ  ６６９（Ｄｏｗから市販）、を含むエポキシ樹脂の組み合わせ物；硬化剤、例えばＢＡＰＰおよび／またはトルエン−２，４−ビス（Ｎ，Ｎ’−ジメチル尿素）；加水分解可能な基をもつオルガノシラン、例えばＺ−６０４０（Ｄｏｗ  Ｃｏｒｎｉｎｇ，Ｍｉｄｌａｎｄ，Ｍｉｃｈ．からのガンマ−グリシドキシプロピルトリメトキシシラン）；並びに腐食抑制物質、例えばカルボキシベンゾトリアゾールとメタバナジン酸ナトリウム、を含む、官
能化有機および／または無機反応性種を基剤にした放出性腐食抑制剤、を含むことができる。
【００６７】
他の実施形態において、腐食抑制剤の種類は、腐食性支持体、例えばＡｌ−２０２４、上に使用される時に、クロム酸塩含有プライマー配合物の腐食効果を達成するプライマー配合物の能力に影響を与えることができる。１つの実施形態において、メルカプトベンゾイミダゾール基剤の化合物、例えばメルカプトベンゾイミダゾール、を含んでなる官能化有機および／または無機反応性種に接着された腐食抑制剤を含むプライマー配合物は、クロム酸塩含有腐食抑制プライマー配合物に匹敵する腐食効果をもつと考えられる。プライマー配合物は、樹脂、例えばＥＣＮ  １４００（Ｈｕｎｔｓｍａｎから市販）あるいは、ノバラックエポキシ、例えばＥｐｉｒｅｚ  ５００３（Ｈｕｎｔｓｍａｎから市販）、ビスＡエポキシ、例えばＸＵ  ３９０３（Ｒｅｓｏｌｕｔｉｏｎ  Ｐｅｒｆｏｒｍａｎｃｅ
ｐｒｏｄｕｃｔｓから市販）、および／または固体ビスＡエポキシ、例えばＤＥＲ  ６６９（Ｄｏｗから市販）、を含むエポキシ樹脂の組み合わせ物；３００°Ｆ（１４９℃）以上で硬化する硬化剤、例えばＢＡＰＰ（ＢＡＳＦから市販）および／またはトルエン−２，４−ビス（Ｎ，Ｎ’−ジメチル尿素）；加水分解可能な基をもつオルガノシラン、例えばＺ−６０４０（Ｄｏｗ  Ｃｏｒｎｉｎｇ，Ｍｉｄｌａｎｄ，Ｍｉｃｈ．からのガンマ−グリシドキシプロピルトリメトキシシラン）；並びに腐食抑制物質、例えばカルボキシベンゾトリアゾール、を含む、官能化無機または有機反応性種を基剤にした放出性腐食抑制剤、を含んでなることができる。
【００６８】
本明細書に記載されたプライマー配合物の低揮発性有機化合物（低ＶＯＣ）バージョンも想定される。全般的に、低ＶＯＣをもつプライマー配合物はプライマー配合物１リットルにつき２５０ｇ以下のＶＯＣを有する。特定の実施形態において、本発明に従うプライマー配合物は１リットルの配合物につき０グラムのＶＯＣを含むと考えられる。
【００６９】
これらの実施形態は本明細書に更に詳細に説明され、実施例において具体的に示される。
【００７０】
本明細書で使用されるような用語「クロム酸塩」は当業者に知られている通りのその通常の意味をもち、そしてクロム酸塩の腐食抑制剤、例えばクロム酸ストロンチウム、クロム酸バリウム、クロム酸亜鉛またはクロム酸カルシウムを含む。クロム酸化腐食抑制剤はヒト発癌物質の６価クロム（Ｃｒ６＋）を放出するので、回避しなければならない。
【００７１】
本明細書で使用されるような用語「プライマー」は当業者に知られている通りのその通常の意味をもち、そして金属支持体と構造接着剤間に十分な接着性を与える組成物を含む。それはまた、金属支持体上の金属酸化物層を安定化し、そして例えば、熱いそして／または湿ったそして塩霧環境により（ＡＳＴＭ  Ｂ１１７に従う）誘発される腐食から金属を防腐する。
【００７２】
本明細書に記載された非クロム酸化−腐食抑制プライマー配合物と一緒の使用に適する金属支持体の例は、チタン合金、アルミニウム合金、例えばＡｌ−２０２４、Ａｌ−６０６１、Ａｌ−７０７５またはアルミニウム−リチウム合金を含む。実施例の腐食抑制プライマー配合物は、最も腐食性の物質の１つであるＡｌ−２０２４を使用して試験される。従って、ある腐食抑制プライマー配合物がＡｌ−２０２４の腐食を防腐するのに有効である場合は、それはまた、腐食性のより弱い支持体に対しても有効であると考えられる。
【００７３】
本明細書で使用されるような用語「非クロム酸化プライマー」は当業者に知られている通りのその通常の意味をもち、そして水性の非クロム酸化プライマー、例えばＢＲ（登録商標）６７００−１またはＢＲ（登録商標）６８００（Ｃｙｔｅｃ  Ｅｎｇｉｎｅｅｒｅ
ｄ  Ｍａｔｅｒｉａｌｓ，Ｔｅｍｐｅ  ＡＺから市販）を含む。従来、ＢＲ（登録商標）６７００−１およびＢＲ（登録商標）６８００は、支持体、例えば、様々な表面の前処理を有する金属支持体上でクロム酸塩に匹敵する腐食効果を獲得しない、受動的（非浸出性）腐食抑制剤を含む。非クロム酸化プライマーは全般的に、少なくとも１種の熱硬化樹脂、少なくとも１種の硬化剤、および少なくとも１種の定着剤を含んでなる。幾つかの実施形態において、従来の水性の非クロム酸化プライマー、ＢＲ（登録商標）６７００−１およびＢＲ（登録商標）６８００は、受動的（非浸出性）腐食抑制剤を排除し、そして種々の支持体上で、クロム酸塩を含む水性および溶液形（ｓｏｌｖｅｎｔ−ｂａｓｅｄ）プライマーに匹敵する動態を示すプライマーをもたらす、放出性非クロム酸化腐食抑制剤を含むように、再配合されている。これらの組成物は「再配合（ｒｅｆｏｒｍｕｌａｔｅｄ）ＢＲ（登録商標）６７００−１」または「再配合ＢＲ（登録商標）６８００」と呼ぶことができる。
【００７４】
本明細書で使用されるような用語「エポキシ樹脂」は当業者に知られているその通常の意味をもち、そして引用することにより本明細書に取り込まれたこととされる、米国特許第６，４７５，６２１号および第５，５７６，０６１号明細書に開示されたエポキシ樹脂を含む熱硬化性樹脂である。
【００７５】
エポキシ樹脂の実施形態は、Ｅｐｏｘｙ  Ｒｅｓｉｎｓ，Ｌｅｅ  ａｎｄ  Ｎｅｖｉｌｌｅ，ＭｃＧｒａｗ−Ｈｉｌｌ，第１〜４章に記載されたように、少なくとも約１．８の官能基または少なくとも約２官能基をもち、そしてイオン基またはエステル基を実質的に含まない、通常の固体エポキシ樹脂を含む。幾つかの実施形態において、エポキシ樹脂は、フェノール、例えばレソルシノールおよびビスフェノール、例えば、ビスフェノールＡ、ビスフェノールＦ、等の固体のグリシジルエーテルであって場合により連鎖延長されている。更に、芳香族アミンとアミノフェノールの固体のグリシジル誘導体、例えばＮ，Ｎ，Ｎ’，Ｎ’−テトラグリシジル−４、４’−ジアミノジフェニルメタンも適切である。他の態様において、エポキシ樹脂は、固体のノボラクエポキシ樹脂および固体の、ビスフェノールＡのグリシジルエーテル（ＤＧＥＢＡ）樹脂である。特定の実施形態において、エポキシ樹脂は固体形態にあるか、または、他のエポキシ化合物と混合される時に固体の組成物を生成する。他の実施形態において、エポキシ樹脂は約１４５〜５０００のエポキシ当量（ＥＥＷ）を有し、ここで約３００〜７５０の当量が好ましく、そして３２５当量が最も好ましい。例は、ノバラックエポキシ（例えばＨｕｎｔｓｍａｎから市販のＥｐｉｒｅｚ  ５００３）およびビスＡエポキシ（例えばＸＵ−３９０３）または固体ビスＡエポキシ（例えばＤＥＲ  ６６９）（Ｄｏｗから市販）を含む。
【００７６】
より具体的には、適切な市販のエポキシ樹脂の例は、Ｓｈｅｌｌ  Ｃｈｅｍｉｃａｌ  Ｃｏ．から市販の、約８の平均官能価、８２℃の融点（ジュランの方法）および２１５のエポキシ当量（ＥＥＷ）をもつポリマーエポキシ樹脂のＥｐｉ−Ｒｅｚ（登録商標）ＳＵ−８（Ｓｈｅｌｌ  Ｃｈｅｍｉｃａｌ  Ｃｏ．から市販）；Ｄｏｗ  Ｃｈｅｍｉｃａｌ  Ｃｏｍｐａｎｙから市販の、１３５℃〜１５５℃のジュランの軟化点および３５００〜５５００のエポキシ当量をもつ高分子の固体エポキシ樹脂のＤＥＲ  ６６９（Ｄｏｗから市販）；Ｓｈｅｌｌ  Ｃｈｅｍｉｃａｌ  Ｃｏ．から市販の、５５０〜６５０のエポキシ当量および７５℃〜８５℃のジュランの融点をもつ固体ＤＧＥＢＡエポキシ、Ｅｐｉ−Ｒｅｚ（登録商標）５２２−Ｃ；並びにＣｉｂａ−Ｇｅｉｇｙから市販の、３．８〜５．４のエポキシ官能価、２２５〜２３５のエポキシ当量および７３℃〜９９℃の融点をもつＥＣＮ  １２７３、１２８０および１２９９ノボラック固体エポキシ樹脂である。これらの樹脂は全般的に、固体形態で供給され、特定の粒度に粉砕されるか、または水性分散物として供給される。例えば、ＥＣＮ−１２９９はＥＣＮ−１４００としてＣｉｂａ−Ｇｅｉｇｙから水性分散物として市販され、そしてＥｐｉ−Ｒｅｚ（登録商標）５２２−Ｃは３５３０１エポキシ分散物としてＳｈｅｌｌ  Ｃｈｅｍｉｃａｌ  Ｃｏ．から市販されている
。エポキシ樹脂は通常、腐食抑制プライマー配合物のプライマー配合物の総重量の約２０〜６０％の量で存在する。
【００７７】
適切なエポキシコモノマー樹脂は学術論文のＨａｎｄｂｏｏｋ  ｏｆ  Ｅｐｏｘｙ  Ｒｅｓｉｎ，ＭｃＧｒａｗ−Ｈｉｌｌ，Ｉｎｃ．，１９６７に開示されている。このような樹脂の例はビスフェノールのビスグリシジルエーテル、特にビスフェノールＡ、ビスフェノールＦおよびビスフェノールＳである。更に、様々なフェノールおよびクレゾールのノボラック−タイプの樹脂、並びに様々なグリシドキシアミンおよびアミノフェノール、特にＮ，Ｎ，Ｎ’，Ｎ’−テトラキス（グリシジル）−４，４−ジアミノジフェニルメタンメタンおよびＮ，Ｎ，Ｏ−トリス（グリシジル）−４−アミノフェノールも適切である。種々のジヒドロキシ−ナフタレンおよびフェノール化ジシクロペンタジエンのグリシジルエーテルに基づくエポキシ樹脂もまた適切である。
【００７８】
フェノール樹脂は、ｐ−メチレン結合に対するｏ−メチレンの比率が１．０未満であるノボラックタイプのフェノール樹脂（いわゆるランダムのノボラックタイプのフェノール樹脂）および／またはレソールタイプのフェノール樹脂（メチロールタイプまたはジメチレンエーテルタイプ）を含んでなることができる。通常のノボラックタイプのフェノール樹脂および／またはレソールタイプのフェノール樹脂の混合物もまた使用することができる。
【００７９】
熱可塑性フェノキシ樹脂はプライマー配合物中の改変剤および強化剤としての使用に適する。これらは水溶性タイプで、それらの開示が引用することにより本明細書に取り入れられたこととされる、米国特許第４，３５５，１２２号および第４，６３８，０３８号明細書に記載の一般的方法に従って調製することができる。
【００８０】
本明細書において改変剤としての使用に適する水溶性ポリエーテルポリマーはポリ（エチレンオキシド）またはポリ（ビニルメチルエーテル）ポリマーの少なくとも一方を含む。ポリ（エチレンオキシド）ポリマーは周知であり、市販されている。それらは当該技術分野で周知の方法により調製され、そして例えば、米国特許第３，４１７，０６４号明細書に認められる。
【００８１】
乳化エポキシ化合物は本発明中の共反応物または改変剤として使用することができる。これらのエマルションは１％〜１０％レベルで本発明の組成物に添加することができる。適切な乳化エポキシ化合物はＳｈｅｌｌ  Ｃｈｅｍｉｃａｌ  Ｃｏ．、Ｃｉｂａ−ＧｅｉｇｙおよびＶｉａｎｏｖａから市販されている。幾つかの例は、Ｓｈｅｌｌ  Ｃｈｅｍｉｃａｌ  Ｃｏ．からのＥＲ  ３５１０−Ｗ−６０およびＥＲ  ３５１５−Ｗ−６０またはＣｉｂａ−ＧｅｉｇｙからのＰＹ  ３２３を含む。
【００８２】
幾つかの実施形態において、エポキシ樹脂の分散相は４０〜約１０重量パーセントのプライマーを含んでなり、そして水性連続相は６０〜約９０重量パーセントのプライマーを含んでなる。エポキシ樹脂の分散相は明白な粒子の混合物としての２種以上のエポキシ樹脂の分散物を含むか、または２種以上のエポキシ樹脂を含む唯一のタイプの粒子より成ることができる。従って、柔軟化エポキシ、例えばより高分子のビスフェノールＡまたはビスフェノールＦエポキシ化合物を、著しく温度抵抗性（ｈｉｇｈｌｙ  ｔｅｍｐｅｒａｔｕｒｅ  ｒｅｓｉｓｔａｎｔ）のエポキシ、例えばＴＧＭＤＡと混合し、そして混合物を冷却し、粉砕し、あるいはまた、要求される粒度の固体粒子に分散させることができる。これらの同様なエポキシ樹脂は好都合には、混合せずに、別々に分散されることができる。
【００８３】
エポキシ樹脂の混合物も適切である。１つの実施形態において、混合物は約５．５以下
の官能価をもつ固体のエポキシ樹脂および約６以上の官能価をもつ固体のエポキシ樹脂を含んでなる。より高い官能価のエポキシ樹脂、すなわち５以上の官能価をもつエポキシ樹脂の少量、例えば、組成物中のすべてのエポキシ樹脂の総重量に基づき４０重量パーセント未満、の使用が適切である。このような少量の、このような、より高い官能価のエポキシ樹脂の使用は、予期されずに、粘着性を実質的に低下させずに、硬化されたプライマーの耐溶剤性を増加することが見いだされた。好ましい高官能価のエポキシ樹脂は、８の平均官能価をもつポリマーの固体エポキシ樹脂、Ｅｐｉ−Ｒｅｚ（登録商標）ＳＵ−８である。具体的な実施形態は、
１）３０〜７０重量パーセントの、約１．８〜約４の官能価と約４００〜約８００のエポキシ当量をもつ固体エポキシ樹脂、
２）５〜２０重量パーセントの、約１．８〜約４の官能価と約２０００〜約８０００のエポキシ当量をもつ固体エポキシ樹脂、並びに
３）１０〜４０重量パーセントの、約５以上の官能価と約１００〜約４００のエポキシ当量をもつ固体エポキシ樹脂（重量パーセントはエポキシ混合物の総重量に基づいて合計１００パーセントになる）：
の混合物を含む。
【００８４】
本明細書で使用されるような用語「加水分解可能な基をもつオルガノシラン」は当業者に知られているその通常の意味をもち、そして引用することにより本明細書に取り入れられたこととされる、米国特許第６，４７５，６２１号明細書に開示された加水分解可能な基をもつオルガノシランを含むことができる。
【００８５】
１つの実施形態において、非クロム酸化−腐食抑制プライマー配合物中に使用されるオルガノシラン化合物は、金属の表面に結合される物質と反応する、またはそれに結合することができるシラン官能基を有する。特定の実施形態において、オルガノシランは以下の式：
【００８６】
【化１９】
0005748740.tif 000020
【００８７】
［式中、ｎは０以上であり、ＸはそれぞれＯＨ、ＯＣＨ３およびＯＣＨ２Ｈ５であり、Ｒ１はＣＨ＝ＣＨ２、
【００８８】
【化２０】
0005748740.tif 000021
【００８９】
またはＣＨ２−ＣＨ２−ＣＨ２−Ｙであり、ここでＹはＮＨ２、ＳＨ、ＯＨ、ＮＣＯ、ＮＨ−ＣＯ−ＮＨ２、ＮＨ−（ＣＨ２）３ＮＨ２、ＮＨ−アリール、
【００９０】
【化２１】
0005748740.tif 000022
【００９１】
であり、そしてＲ２はそれぞれアルキル、アルコキシ、アリール、置換アリールまたはＲ１である］
をもつ。
【００９２】
ＯＳｉ  Ｓｐｅｃｉａｌｔｉｅｓ  Ｉｎｃ．，Ｄａｎｂｕｒｙ，，Ｃｏｎｎ．から市販の適切な市販オルガノシラン化合物の例は、それらに限定はされないが、Ａ−１８６［ベータ−（３，４−エポキシシクロヘキシル）エチルトリメトキシシラン］、Ａ−１８７［ガンマ−グリシドキシプロピルトリメトキシシラン］、Ａ−１８９［ガンマ−メルカプトプロピルトリメトキシシラン］、Ａ−１１００［ガンマ−アミノプロピルトリエトキシシラン］、Ａ−１１０６［アミノアルキルシリコーン溶液］、Ａ−１１７０［ビス−（ガンマ−トリメトキシ−シリルプロピル）アミン］、Ｙ−９６６９［Ｎ−フェニル−ガンマ−アミノプロピル−トリメトキシシラン］、Ｙ−１１７７７［アミノアルキルシリコーン／水溶液］およびＹ−１１８７０［エポキシ官能性シラン溶液］を含む。その他の適切な市販のオルガノシランは、それらに限定はされないが、Ｄｏｗ  Ｃｏｒｎｉｎｇ，Ｍｉｄｌａｎｄ，Ｍｉｃｈ．からのＺ−６０４０［ガンマ−グリシドキシプロピルトリメトキシシラン］並びにすべてＨｕｌｓ  Ａｍｅｒｉｃａ  Ｉｎｃ．，Ｓｏｍｅｒｓｅｔ，Ｎ．Ｊ．により販売される、ＨＳ２７５９［水性エポキシ官能性シラン］、ＨＳ２７７５［水性アミノシラン溶液］、およびＨＳ２７８１［アミノおよびビニル基をもつ水性オリゴマーシラン溶液］を含む。他の例は、商品名Ｚ−６０４０として販売されている３−グリシドキシプロピルメトキシシランである。
【００９３】
全般的に、オルガノシランは、エポキシ樹脂１００部当り約０．０１〜７５部の量、好ましくはエポキシ樹脂１００部当り約０．０１〜３０部、より好ましくはエポキシ樹脂１００部当り約０．０１〜１０部、そしてもっとも好ましくはエポキシ樹脂１００部当り約１〜７部の範囲の量で本発明の腐食抑制プライマー配合物中に存在する。
【００９４】
幾つかの実施形態において、液体のオルガノシランは水性プライマー組成物に直接添加される。次にオルガノシランは通常の方法を使用して水中に分散される。例えば、オルガノシランを水中に分散させる１つの方法は、激しく撹拌しながら熱硬化性樹脂の水溶液中にオルガノシランを滴下する方法を含んでなる。オルガノシランはまた、最初から水と混和性の溶媒中に溶解または懸濁することができる。後者の場合には、オルガノシラン溶液は過剰な撹拌または混合を伴わずに単に水に添加される。次にオルガノシラン水溶液を水性熱硬化性組成物と混合する。
【００９５】
本明細書で使用されるような用語「エポキシ硬化剤」は当業者に知られているその通常の意味をもち、そして室温で固体である、実質的に非水溶性の硬化剤を含む。このような硬化剤の例は、芳香族アミンの硬化剤、例えば４，４’−ジアミノジフェニルメタン、２
，２−ビス（４−［４−アミノフェノキシルフェニル）プロパンおよび３，３’−および４，４’−ジアミノジフェニルスルホンである。他の適切な硬化剤は、３，３’−および４，４’−ジアミノジフェニルオキシド、３，３−および４，４’−ジアミノジフェニルオキシド、３，３’−および４，４’−ジアミノジフェニルスルフィド並びに３，３’−および４，４’−ジアミノジフェニルケトンである。幾つかの実施形態において、硬化剤は４，４’−［１，４−フェニレン（１−メチルエチリデン）］−ビス（ベンゼンアミン）である。更に、その反復フェニル基がエーテル、スルフィド、カルボニル、スルホン、カーボネート等の基により分離されている、アミノおよびヒドロキシ末端をもつポリアリーレンオリゴマーも適切である。このような硬化剤の例は、アミノおよびヒドロキシル末端のポリアリーレンスルホン、ポリアリーレンエーテルスルホン、ポリエーテルケトン、ポリエーテルエーテルケトン、等の変形体である。
【００９６】
更に、そこで反復フェニル基がエーテル、スルフィド、カルボニル、スルホン、カーボネート等の基により分離されている、アミノおよびヒドロキシル末端をもつポリアリーレンオリゴマーも適切である。このような硬化剤の例はアミノ−およびヒドロキシル末端のポリアリーレンスルホン、ポリアリーレンエーテルスルホン、ポリエーテルケトン、ポリエーテルエーテルケトン、等の変形体である。硬化剤は通常，前記熱硬化性樹脂１００部当り約２〜約３０部の量で存在する。
【００９７】
「エポキシ硬化剤」の他の実施形態は、置換アミノトリアジン、例えば商品名ＣＵＲＥＺＯＬ  ２−Ｍｚ−Ａｚｉｎｅ（登録商標）として販売されている２−β−（２’−メチルイミダゾリル−１，１−エチル−４，５−ジアミノ−ｓ−トリアジン；商品名Ａｎｃａｍｉｎｅ  ２０１４（登録商標）として販売されている改変ポリアミン；ジシアナジアミド（ＤＩＣＹ）または非水溶性硬化剤、例えばビス−尿素基剤の硬化剤（例えばＯｍｉｃｕｒｅ  ２４）またはトルエン−２，４−ビス（Ｎ，Ｎ’−ジメチル尿素）（例えば，ＣＶＣ  ｃｈｅｍｉｃａｌｓからのＯｍｉｃｕｒｅ  Ｕ−２４）；アミン−エポキシ付加物および／または芳香族アミン、例えばビス（３−アミノプロピル）−ピペラジン（ＢＡＰＰ）（ＢＡＳＦから市販）を含む。
【００９８】
本発明の非クロム酸化−腐食抑制プライマー配合物と一緒に使用するためのその他の適切な固体のジアミン硬化剤は、２，４−トルエンジアミン、１，４−フェニレンジアミン、２，２−ビス（４−アミノフェニル）ヘキサフルオロプロパン、２，２−ビス（３−アミノ−４−ヒドロキシフェニル）ヘキサフルオロプロパン、３，４’−ジアミノジフェニルオキシド、９，９−ビス（４−アミノフェニル）フルオレン、ｏ−トルイジンスルホンおよび４，４’−ジアミノベンズアニリドを含む。９，１０−ビス（４−アミノフェニル）アントラセン、２，２−ビス（４−［３−アミノフェノキシ］フェニル）スルホン、２，２−ビス（４−［４−アミノフェノキシ］フェニル）スルホン、１，４−ビス（４−アミノフェノキシ）ビフェニル、ビス（４−［４−アミノフェノキシ］フェニル）エーテルおよび２，２−ビス（４−［４−アミノ−２−トリフルオロフェノキシ）］フェニル）ヘキサフルオロプロパンは特に好ましい。更に、Ｃｉｂａ−Ｇｅｉｇｙから市販されている硬化剤のＸＵ  ９５１０１も含まれる。硬化剤の１つの実施形態は、４，４’−［１，４−フェニレン（１−メチルエチリデン）］−ビス（ベンゼンアミン）である。
【００９９】
幾つかの実施形態において、２４０℃未満、または１７５℃未満の融点をもつ固体のアミン硬化剤が使用される。他の実施形態においては、３００°Ｆ（１４９℃）未満、または２２０°Ｆ（１０４℃）未満の融点をもつ固体のアミン硬化剤が使用される。３００°Ｆ（１４９℃）未満の硬化剤が使用される時は、本明細書に記載のプライマー配合物中に少なくとも２種の腐食抑制剤が要求される。その他の実施形態において、硬化剤は３００°Ｆ（１４９℃）以上、例えば３００〜４００°Ｆ（１４９〜２０４℃）、３２５〜３７５°Ｆ（１６３〜１９１℃）または例えば約３５０°Ｆ（１７７℃）の硬化温度、をもつ
硬化剤、例えばＢＡＰＰ（ＢＡＳＦから市販）が使用される。３００°Ｆ（１４９℃）以上の硬化温度をもつ硬化剤が使用される時は、２種以上の腐食抑制剤を使用することはできるが、本明細書に記載のプライマー配合物中には一の腐食抑制剤のみが必要である。
【０１００】
硬化剤はプライマー配合物の総重量の約１〜１０％、例えば約２〜５％の量で使用することができる。
【０１０１】
ＢＲ（登録商標）６７００はＥｐｉｒｅｚ  ５００３、ＸＵ−３９０３、ＤＥＲ  ６６９（Ｄｏｗから市販）、２ＭＺアミン、Ａｎｃａｍｉｎｅ  ２０１４、ＤＩＣＹおよび３−グリシドキシプロピルメトキシシランを含んでなる。実施例におけるような本明細書に使用されるＢＲ（登録商標）６７００は大抵の場合、その配合物中に認められる典型的な受動的腐食抑制剤が本明細書に記載の腐食抑制剤と置き換えられている、市販製品の再配合バージョンを意味する。
【０１０２】
ＢＲ（登録商標）６７００−１はＥｐｉｒｅｚ  ５００３、ＸＵ−３９０３、ＤＥＲ  ６６９（Ｄｏｗから市販）、ＢＡＰＰ、トルエン−２，４−ビス（Ｎ，Ｎ’−ジメチル尿素）、Ｍｅｒｇａｌ  Ｋ１０Ｎ（保存剤）および３−グリシドキシプロピルメトキシシラン（Ｚ−６０４０）（Ｄｏｗ  Ｃｏｒｎｉｎｇ，Ｍｉｄｌａｎｄ，Ｍｉｃｈ．から市販）を含んでなる。実施例におけるような本明細書に使用されるＢＲ（登録商標）６７００−１は大抵の場合、その配合物中に認められる典型的な受動的腐食抑制剤が本明細書に記載の腐食抑制剤と置き換えられている、市販製品の再配合バージョンを意味する。
【０１０３】
ＢＲ（登録商標）６８００はＥＣＮ  １４００（Ｈｕｎｔｓｍａｎから市販）、ＢＡＰＰ、Ｍｅｒｇａｌ  Ｋ１０Ｎおよび３−グリシドキシプロピルメトキシシラン（Ｚ−６０４０）を含んでなる。実施例におけるような本明細書に使用されるＢＲ（登録商標）６８００は大抵の場合、その配合物中に認められる典型的な受動的腐食抑制剤が本明細書に記載の腐食抑制剤と置き換えられている、市販製品の再配合バージョンを意味する。
【０１０４】
本明細書で使用されるような用語「受動的腐食抑制剤」は当業者に知られているその通常の意味をもつ。受動的腐食抑制剤はクロム酸塩のように浸出せず、犠牲的方法による防護を提供する。幾つかの受動的腐食抑制剤は、リンケイ酸亜鉛、リンケイ酸亜鉛ストロンチウム、リンケイ酸ストロンチウム、リン酸亜鉛モリブデン、リン酸亜鉛、ホウケイ酸カルシウムおよびリン酸ストロンチウムを含む。幾つかの実施形態において、プライマー配合物は受動的腐食抑制剤を含まない。
【０１０５】
本明細書に使用されるような用語「能動的腐食抑制剤」は当業者に知られているその通常の意味をもつ。能動的腐食抑制剤は腐食事象に応答して、例えばｐＨの変化とともに放出されるものである。能動的腐食抑制剤は一旦放出されると、腐食部位に浸出し、支持体の腐食を防止する。
【０１０６】
本明細書で使用されるような用語「有機腐食抑制剤」は当業者に知られているその通常の意味をもつ。幾つかの実施形態において、有機腐食抑制剤は、金属支持体上に強力な接着結合を形成するために使用されるが、非クロム酸塩のプライマーとは相互反応しない官能基を含む。他の実施形態において、該腐食抑制剤は腐食の事象においてのみ、実質的に放出する。更に他の実施形態において、有機腐食抑制剤は金属表面から水を押しのけ、それにより粘着性の膜を形成する。幾つかの実施形態において、有機腐食抑制剤は広範なｐＨにわたり可溶性であり、腐食部位に浸出することができる。他の実施形態において、腐食抑制剤はカルボキシレート結合によりアルミニウムオキシヒドロキシド表面をもつ粒子の表面に化学的に結合される。
【０１０７】
有機腐食抑制剤は全般的に、主として金属、そのオキシド、またはその腐食生成物のいずれかの表面と反応して薄膜を形成することにより腐食を防止する、低分子量から中程度の分子量の分子である（Ｋｕｚｎｅｔｓｏｖ，Ｙ．Ｉ．Ｊ．Ｇ．Ｎ．Ｔｈｏｍａｓ  ａｎｄ  Ａ．Ｄ．Ｍｅｒｃｅｒ，“Ｏｒｇａｎｉｃ  Ｉｎｈｉｂｉｔｏｒｓ  ｏｆ  Ｃｏｒｒｏｓｉｏｎ  ｏｆ  Ｍｅｔａｌｓ”，Ｐｌｅｎｕｍ  Ｐｕｂ  Ｃｏｒｐ．１９９６）。著しく有効な有機腐食抑制剤は全般的に、化学的吸着により金属と相互反応する。化学的吸着は金属の表面と有機腐食抑制剤間に配位結合的に固定の形成を伴う。金属の性状と有機化合物の構造が、結合の強度、従って、有機腐食抑制剤の効果に決定的な効果をもつ。有機腐食抑制剤は全般的に、金属に電子を供与し、それにより配位結合的に固定を形成することができるＳ、ＯおよびＮのような供与体原子をもつ。すべてのその他の事項が等しい場合は、当該技術分野で知られるように、より高い電子密度とより大きい分極が、通常、より良い防食をもたらす。膜形成は化学的吸着過程であるため、抑制剤の温度と濃度もまた、有機腐食抑制剤の効力を決定する際の重要な因子である。腐食抑制剤は防護的有機皮膜に直接添加することができ、そして幾つかの異なる腐食抑制剤を使用することは相乗的効果をもたらすことができる。
【０１０８】
本明細書に記載の組成物と方法に有用な有機腐食抑制剤の例は、それらに限定はされないが、アミノメチルベンゾチアゾール、チオール化４−カルボキシフェニルマレイミド、４−および／または５−カルボキシベンゾトリアゾール（ＣＢＴ）およびメルカプトベンゾイミダゾール（ＭＢＩ）を含む。
【０１０９】
本明細書で使用されるような用語「無機腐食抑制剤」は当業者に知られているその通常の意味をもち、そしてＣｏｈｅｎ，Ｓ．Ｍ．“Ｒｅｐｌａｃｅｍｅｎｔｓ  ｆｏｒ  Ｃｈｒｏｍｉｕｍ  Ｐｒｅｔｒｅａｔｍｅｎｔｓ  ｏｎ  Ａｌｕｍｉｎｕｍ，”Ｃｏｒｒｏｓｉｏｎ，５１（１），７１−７８，１９９５中に記載のようなクロム酸塩様の無機化合物（例えば、モリブデン酸塩、バナジン酸塩およびマンガン酸塩）を含む。無機腐食抑制剤はＮａＶＯ３、ＶＯ４、Ｖ２Ｏ７、リン酸塩、ホスホン酸塩、モリブデン酸塩、セリウムおよびホウ酸塩よりなる群から選択される１個または複数のイオンを含むことができる。無機腐食抑制剤の例は、それらに限定はされないが、メタバナジン酸アニオン（例えばメタバナジン酸ナトリウム）、モリブデン酸塩とメタバナジン酸塩の組み合わせ物、またはモリブデン酸塩、メタバナジン酸塩、リン酸塩、ホスホン酸塩、セリウムもしくはホウ酸塩のあらゆる組み合わせ物を含む。
【０１１０】
本明細書で使用されるような用語「有機金属腐食抑制剤」は当業者に知られているその通常の意味をもち、そして有機リン酸塩、例えばリン酸トリフェニルまたはリン酸トリアリール；有機チオール、例えばトリアゾールチオール；有機硝酸塩、例えば、硝酸メチル；硫黄複素環式化合物、例えば、４−メチル−２−イミダゾリジンチオン；スルフィド、例えばプロパルギルスルフィド；あるいは金属−有機リン錯体を含む。有機金属腐食抑制剤またはその他の腐食抑制剤は、本明細書に記載の腐食抑制剤に加えてプライマー配合物中に使用することができる。
【０１１１】
本明細書で使用されるような「固定体（ａｎｃｈｏｒ）」は、官能化有機および／または無機種（ｓｐｅｃｉｅ）の表面に対する化学結合物である。本明細書で使用されるような用語「粒子」あるいは「官能化有機および／または無機反応性種」は、有機および／または無機腐食抑制剤がそれに結合され、そして腐食の事象、例えばｐＨの変化時に放出されることができる有機および／または無機粒子を含む。１つの実施形態において、固定する（ａｎｃｈｏｒｉｎｇ）有機および／または無機反応性種はアルミニウムオキシヒドロキシド種をもつ粒子を含む。本明細書で使用されるような用語「アルミニウムオキシヒドロキシド」は当業者に知られているその通常の意味をもち、そして、引用することによりその全体を本明細書に取り入れたこととされる米国特許第６，９３３，０４６号明細書に
記載のアルミニウムオキシヒドロキシドを含む。例えば、アルミニウムオキシヒドロキシドは、ベーマイトの表面または層を形成するように処理された、または処理することができる表面をもつあらゆる物質を含み、具体的にはアルミニウム金属、硝酸アルミニウム、アルミニウム・オキシナイトリド（ＡｌＯＮ）、αＡｌ２Ｏ３、γＡｌ２Ｏ３、一般式Ａｌ２Ｏ３の遷移アルミナ、ベーマイト（γＡｌＯ（ＯＨ））、疑似ベーマイト（γＡｌＯ（ＯＨ）．ｘＨ２Ｏ［ここで０＜ｘ＜１］）、ダイアスポア（α−ＡｌＯ（ＯＨ））および、バイヤライトとギブサイトのアルミニウムヒドロキシド（Ａｌ（ＯＨ）３）を含む。
【０１１２】
１つの実施形態において、アルミニウムオキシヒドロキシドは一般式γＡｌＯ（ＯＨ）．ｘＨ２Ｏのものを含むことができる。ｘ＝０の時はその物質はベーマイトと呼ばれ、ｘ＞０の時は、その物質はそれらの結晶構造中に水を取り込み、疑似ベーマイトとして知られる。ベーマイトと疑似ベーマイトはまた、Ａｌ２Ｏ３．ｚＨ２Ｏと記載され、そこで、ｚ＝１の時は、その物質はベーマイトであり、そして１＜ｚ＜２の時は、その物質は疑似ベーマイトである。前記物質はそれらの組成と結晶構造によりアルミニウム・ヒドロキシド（例えば、Ａｌ（ＯＨ）３、バイヤライトとギブサイト）並びにダイアスポア（α−ＡｌＯＯＨ）と区別される。ベーマイトは通常ＪＣＰＤＳ−ＩＣＤＤ粉末回折ファイル２１−１３０７において与えられるｘ−線回折像に従う構造を伴って良好に結晶化されるが、他方疑似ベーマイトはあまり良く結晶化せず、全般的に、より低い強度を伴う、広がったピークをもつＸＲＤ像を与える。特定の実施形態において、官能化有機および／または無機粒子は、ベーマイト、疑似ベーマイト、ラポナイト、モンモリロナイトおよびそれらの組み合わせ物から選択される粘土である。
【０１１３】
「表面」は必ずしも物質の均一層が存在することを示すとは限らない。例えば、物質を含まない部分があるかも知れず、または表面が不均一に厚いかも知れない。腐食抑制剤が官能化有機および／または無機反応性種上に化学結合により「固定され（ａｎｃｈｏｒｅｄ）」、「グラフト結合され（ｇｒａｆｔｅｄ）」、「結合され（ａｔｔａｃｈｅｄ）」または「化学的に固定され」る時は、腐食抑制剤と化学結合間に１種または複数の中間基が存在するか、あるいは腐食抑制剤が固定された官能基に直接化学的にグラフト結合（すなわち１つの結合）されるかも知れない。中間の基は二官能性である、すなわち各末端に異なる反応基を含むか、または二官能性（ｄｉｆｕｎｃｔｉｏｎａｌ）、すなわち各末端に同一の反応基を含むことができる。本明細書で使用されるような「腐食抑制剤」は腐食の少なくとも１種の効果を減少させる、その少なくとも１部分を含む構造をもつ化合物を表す。
【０１１４】
１つの実施形態において、腐食抑制剤は、官能基により官能化有機および／または無機反応性種に直接化学的に固定されることができる。１つの実施形態において、腐食抑制剤は、官能化種／粒子の表面に腐食抑制剤を化学的に固定するために使用される少なくとも１個の酸基を含む。代表的酸基はアクリル酸基、フマル酸基、蓚酸基またはカルボン酸基を含む。幾つかの実施形態において、すべての酸基はカルボン酸基である。酸基、例えばカルボン酸基は腐食を停止させるために金属表面に化学的に吸着する腐食抑制剤の主要な官能基であるか、または固定された分子または酸基、例えばカルボン酸基、がまた、腐食を妨げる更なる官能基を含むこともできる。
【０１１５】
他の実施形態において、腐食抑制剤は、官能化有機および／または無機反応性種の表面に前以て化学的に結合されているカルボキシレートに腐食抑制剤をグラフト結合させる反応により、官能化有機および／または無機反応性種に化学的にグラフト結合させることができる。更に他の実施形態において、腐食抑制剤は一連の反応により官能化有機および／または無機反応性種に化学的にグラフト結合させることができる。一連の反応は中間体の回収を伴う別々の連続反応、または最終生成物のみが回収される単一ポット内の一連の反応、を含んでなることができる。
【０１１６】
説明された化学的表面の固定法（ｃｈｅｍｉｃａｌ  ｓｕｒｆａｃｅ  ａｎｃｈｏｒｉｎｇ  ｍｅｔｈｏｄ）の目的は、種々の有機および／または無機反応性種の表面に、異なる腐食抑制剤の固定を許す、あるいは種の表面に腐食抑制剤と、非腐食抑制剤、例えば相溶化剤との双方を固定させることである。本明細書に記載のプライマー配合物中には、異なる腐食抑制剤と反応性種を使用することができるが、典型的には、有機または無機反応性種につき１種類の腐食抑制剤が存在する。次に、生成された表面を改変された官能化有機および／または無機反応性種が、金属表面のような支持体に適用される遮蔽皮膜中に取り込まれる。固定された腐食抑制剤は、金属、例えばアルミニウムおよび鉄、の腐食の開始後に遭遇される強力な塩基性状態により、官能化有機および／または無機反応性種から放出される。
【０１１７】
配合物中の官能化有機および／または無機種／粒子の有用な濃度は、有機および／または無機官能化種中の表面の反応性基の数当たり０．５〜０．０５の腐食抑制剤である範囲を含む。化学的に固定された腐食抑制剤に有用な濃度範囲は２：１（官能基：腐食抑制剤）〜１００：１（官能基：腐食抑制剤）である。
【０１１８】
特定の実施形態において、有機および／または無機腐食抑制剤はナノ粒子またはナノ構造物上で運搬されることができる。本明細書で使用されるような用語「ナノ粒子」は当業者に知られているその通常の意味をもち、そして約１００ナノメーター（ｎｍ）以下の粒径をもつ粒子を含む。本明細書で使用されるような用語［ナノ構造物」は当業者に知られているその通常の意味をもち、そして腐食抑制剤を受け入れるための孔をもつ、やぐら（ｓｃａｆｆｏｌｄ）またはかご（ｃａｇｅ）を含む。腐食抑制剤の放出は、かご構造物の孔径または疎水性を変更することにより制御することができる。１つの実施形態において、ナノ粒子は当該技術分野で知られるように様々な粒度分布をもつ。特定の実施形態において、ナノ粒子またはナノ構造物は、酸性の基、例えばアクリル酸、フマル酸、蓚酸またはリシンを使用して、官能化有機および／または無機反応性粒子のナノ粒子またはナノ構造物を、有機および／または無機腐食抑制剤と反応させることにより形成される。ナノ粒子またはナノ構造物からの腐食抑制剤の放出はｐＨを変更することにより制御することができる。幾つかの実施形態において、ナノ粒子は約７のｐＨを維持することができる。
【０１１９】
幾つかの態様において、腐食抑制剤はベンゾトリアゾール基剤の化合物、例えば
【０１２０】
【化２２】
0005748740.tif 000023
【０１２１】
［式中、Ｒ１はＨ、ＣｎＨ２ｎ＋１、ＣＯＯＨまたはＯＨであり、
Ｒ２はＨまたはＣｎＨ２ｎ＋１であり、そして
ｎは整数、例えば１〜１０である］
である。
【０１２２】
ＣｎＨ２ｎ＋１の例は、それらに限定はされないが、ＣＨ３、Ｃ２Ｈ５またはＣ３Ｈ７等を含む。
【０１２３】
１つの実施形態において、ベンゾトリアゾール化合物は以下の式：
【０１２４】
【化２３】
0005748740.tif 000024
【０１２５】
をもつカルボキシベンゾトリアゾールである。
【０１２６】
腐食抑制剤の他の例は、式
【０１２７】
【化２４】
0005748740.tif 000025
【０１２８】
［式中、Ｒ３はＨ、ＣｎＨ２ｎ＋１またはＯＣｎＨ２ｎ＋１であり、
ｎは整数、例えば１〜１０である］
のアミノベンゾチアゾール基剤の化合物である。
【０１２９】
ＣｎＨ２ｎ＋１の例は、それらに限定はされないが、ＣＨ３、Ｃ２Ｈ５またはＣ３Ｈ７等を含む。ＯＣｎＨ２ｎ＋１の例は、それらに限定はされないが、ＯＣＨ３、ＯＣ２Ｈ５またはＯＣ３Ｈ７等を含む。
【０１３０】
１つの実施形態において、アミノベンゾチアゾール基剤の化合物は以下の式：
【０１３１】
【化２５】
0005748740.tif 000026
【０１３２】
をもつ２−アミノ−６−メチルベンゾチアゾールである。
【０１３３】
腐食抑制剤の他の例は、フェニルマレイミド基剤の化合物、例えば
【０１３４】
【化２６】
0005748740.tif 000027
【０１３５】
［式中、Ｒ４は独立にＳ、ＮＨまたはＯである］
である。１つの実施形態において、Ｒ４はそれぞれＳであり、従ってチオール化フェニルマレイミドと呼ぶことができる。
【０１３６】
本明細書で使用されるような用語「腐食効果」は当業者に知られているその通常の意味をもち、そして、例えば撮像実行ソフトウエアを使用して、環境に曝露後に腐食された金属の度合いを測定する。ＡＳＴＭ  Ｂ１１７は、塩霧曝露に対する規格、すなわち試験片が腐食効果を測定するために曝露されなければならない条件である。ＡＳＴＭ  Ｂ１１７の塩霧下に曝露された試験片は、観察により、またはサンプルの画像に基づいて腐食を有する面積を定量すると思われる画像描写ソフトウエアを使用することにより、腐食を測定するために使用することができる。例えば、腐食効果は塩霧曝露の４２日後の腐食パーセントとして測定することができる。クロム酸塩に匹敵する腐食効果は、少なくとも約９０％、例えば少なくとも９５％〜９７％の試験片が曝露後に腐食されないことを意味する。従って、クロム酸塩に匹敵する腐食効果は約１０％未満の腐食を意味し、そしてその他の実施形態において、５％、４％、３％、２％以下の、例えば１％〜２％の腐食を意味する。試験片は腐食効果試験を実施するためのサンプルを調製するための規格、ＡＳＴＭ  Ｄ１００２を使用して調製することができる。ＡＳＴＭ  Ｄ１００２は、腐食効果を測定し、具体的には重ね剪断継ぎ（ｌａｐ  ｓｈｅａｒ  ｊｏｉｎｔ）試験であり、接着継ぎ目の剪断強さを測定する。
【０１３７】
他の実施形態において、有機腐食抑制剤は、構造接着の水性のプライマーにおける防食に対し、１個以上の以下の利点：
（ａ）有機種がプライマー配合物を妨害しない、
（ｂ）腐食抑制剤が腐食事象時にのみ放出する、
（ｃ）腐食抑制剤が金属表面から水を追い出し、接着性膜を形成する、および
（ｄ）腐食抑制剤が広範なｐＨにわたり溶解性を維持し、従って腐食部位に浸出することができる、
点を有する。
【０１３８】
引用により本明細書に取り入れられたこととされる米国特許第６，９３３，０４６号明細書は、放出性の非クロム酸化−腐食抑制剤に関する。しかし、再配合ＢＲ（登録商標）６７００−１およびＢＲ（登録商標）６８００のような、すべての腐食抑制剤が水性の非クロム酸化（ＮＣ）プライマー配合物に適するわけではない。幾つかの実施形態において、水性のプライマーのためのＮＣ腐食抑制剤は、航空機産業において構造接着の適用のために使用される。構造接着の適用の例は当業者に知られている。
【０１３９】
幾つかの実施形態において、プライマー配合物は中性のｐＨ、例えば６〜８または７〜８を有する。腐食抑制プライマー配合物がゾル−ゲル処理表面とともに使用されるその他の実施形態において、腐食抑制プライマー配合物を、中性のｐＨ、例えば６〜８または７
〜８に維持することができる適切な硬化剤を使用することができる。説に制約はされないが、高いｐＨはオルガノシランを重合させ、そして更にオルガノシランを含むゾル−ゲル処理された表面を破壊すると考えられる。腐食抑制プライマー配合物がリン酸陽極化（ＰＡＡ）およびリン酸−硫酸陽極化（ＰＳＡ）処理された表面とともに使用されるような他の実施形態において、ｐＨは中性、例えば６〜８または７〜８のｐＨ、あるいはより高い、例えば８〜９のｐＨであることができる。幾つかの配合物は酸性のｐＨで作用することができるが、中性のｐＨは、より普遍的に適切なプライマー配合物を提供する。
【０１４０】
本明細書で使用されるような用語「ゾル−ゲル表面処理」は当業者に知られているその通常の意味をもち、そして米国特許第５，８６９，１４１号明細書に記載の方法を含む。ゾル−ゲルは有機ジルコニウム化合物、例えばテトラ−ｎ−プロポキシジルコニウムプロポキシ、オルガノシラン、例えば３−グリシドキシプロピルメトキシシランを含んでなり、そして更なる成分、例えば酢酸および水を含んでなることができる。ゾル−ゲル表面処理は金属−プライマーの界面を形成する。ゾル−ゲル処理を受ける表面はチタン合金、アルミニウム合金、例えばＡｌ−２０２４、Ａｌ−６０６１、Ａｌ−７０７５、またはアルミニウム−リチウム合金を含む。ゾル−ゲルは化学結合する接着機序に基づく。
【０１４１】
表面処理はまた、当該技術分野で知られており、機械的絡み合い接着機序に基づくクロム酸陽極化（ＣＡＡ）、ＰＡＡまたはＰＳＡを含むことができる。ＰＡＡまたはＰＳＡ処理を受ける表面は、アルミニウム合金、例えばＡｌ−２０２４、Ａｌ−６０６１、Ａｌ−７０７５、またはアルミニウム−リチウム合金を含む。
【０１４２】
幾つかの実施形態は、罫書き試験（ｓｃｒｉｂｅ  ｔｅｓｔ）（１０週間の曝露）および、クロム酸化プライマーに匹敵する、１０００時間の塩霧曝露後の１回の重ね剪断試験の両方の腐食効果をもたらす。幾つかの態様において、ナノ粒子またはナノ構造物のキャリアを使用して形成される放出性ＮＣ腐食抑制剤は、プライマー中に中性のｐＨ、例えば６〜８または７〜８のｐＨを維持する助けになり、それがプライマー配合物を前記の様々な表面処理に相容性にさせる。幾つかの態様において、プライマーの機械的動態と硬化動力学は、腐食抑制剤中に存在する有機種により影響を受けない。
【０１４３】
本明細書に使用されるような用語「ＶＯＣ」または「揮発性有機化合物」は当業者に知られているその通常の意味をもち、そして通常の状態で十分に高い蒸気圧をもって有意に蒸発して大気に侵入する有機化合物を含む。
【０１４４】
本明細書に使用されるような用語「ほぼ（ａｐｐｒｏｘｉｍａｔｅｌｙ）」、「約」および「実質的に」は、所望の機能をまだ実施する、または所望の結果を達成する記載量に近似の量を表す。例えば、用語「ほぼ」、「約」および「実質的に」は、記載量の１０％未満内、５％未満内、１％未満内、０．１％未満内そして０．０１％未満内の量を表すことができる。
【０１４５】
本明細書に使用されるような用語「少なくとも一部」は、その全体を含むことができる全体の量を含んでなる、ある全体の量を表す。例えば、用語「その一部」は全体の０．０１％を超える、０．１％を超える、１％を超える、１０％を超える、２０％を超える、３０％を超える、４０％を超える、５０％を超える、６０％を超える、７０％を超える、８０％を超える、９０％を超える、９５％を超える、９９％を超える、そして１００％の量を表すことができる。
【実施例】
【０１４６】
以下の実施例は本発明の実施形態を更に理解するように当業者を補助するために提供される。これらの実施例は、説明的目的を意図され、本発明の実施形態またはそれに添付さ
れた請求項の範囲を限定するものと考えてはならない。
【０１４７】
実施例１〜３は、ａ）本明細書に記載の腐食抑制剤、ｂ）クロム酸塩含有腐食抑制剤、またはｃ）その他の非クロム酸塩含有腐食抑制剤、を含むプライマー配合物の比較を示す。
【実施例１】
【０１４８】
有効な腐食抑制剤の合成
機械的撹拌装置、コンデンサー、滴下漏斗およびＮ２の入り口および出口の付いた、２５０ｍｌ用四首重合ケトル中に、メチレンジフェニルジイソシアネート（２５０ｇｍｓ）およびＤＭＦ溶媒を入れる。次にＤＭＦ中に溶解された２−アミノ−６−メチルベンゾチアゾール（３２８ｇｍｓ）を１０〜１５分の期間にわたり、滴下漏斗を通してケトル中に滴下させる。反応混合物の総固形分は３５重量％に固定される。３０分毎に反応ケトルから採取したサンプルのＦＴＩＲスペクトルで、２２７０ｃｍ−１のＮＣＯピークが消失するまで、室温で反応混合物の撹拌を継続する。最終生成物をテフロンの金型中に入れ、大部分の溶媒が除去されるまで６０℃の真空オーブン中で加熱する。温度を更に１２０℃に上げ、３時間維持して、痕跡の溶媒を除去する。
【０１４９】
５５ｇｍｓのＥＣＮ  １４００（Ｈｕｎｔｓｍａｎから）、２５ｇｍｓのＢＡＰＰ（ＢＡＳＦから）、２０ｇｍｓの、２−アミノ−６−メチルベンゾチアゾール（前記で調製された）を含む官能化有機物体、０．１重量％Ｍｅｒｇａｌ  Ｋ１０Ｎ（Ｔｒｏｙ  Ｃｈｅｍｉｃａｌｓから）および１重量％のシランカップリング剤Ｚ−６０４０（Ｄｏｗから）を含む混合物をＤＩ水中に室温で均一に混合する。
【比較例１Ａ】
【０１５０】
２−アミノ−６−メチルベンゾチアゾールを含む２０ｇｍｓの官能化有機物体（前記の）が２０ｇｍｓのリン酸亜鉛基剤の非クロム酸化−腐食抑制剤のＨａｌｏｘ  Ｚｐｌｅｘ
１１１（Ｈａｌｏｘから）と置き換えられることを除いて、実施例１に示されたものと同様な混合物が使用される。
【比較例１Ｂ】
【０１５１】
２−アミノ−６−メチルベンゾチアゾールを含む２０ｇｍｓの官能化有機物体が２０ｇｍｓのクロム酸ストロンチウムと置き換えられることを除いて、実施例１に示されたものと同様な混合物が使用される。
【０１５２】
実施例１および比較例１ａと１ｂからのプライマー配合物をＦＰＬ食刻Ａｌ−２０２４合金上に噴霧する。プライマーを３５０Ｆ（１７７℃）で１時間硬化させ、ＦＭ  ３６５接着剤で接着する。単一の重ね剪断試験（ＡＳＴＭ  Ｄ１００２）の試験片を塩霧室内に４２日間曝露する（ＡＳＴＭ  Ｂ１１７による）。
【０１５３】
２−アミノ−６−メチルベンゾチアゾールを含む官能化有機物体の使用に伴って認められた、予期されなかった腐食効果の改善を示す試験の結果は表１に示される。
【０１５４】
【表１】
0005748740.tif 000028
【０１５５】
表１でみられるように、２−アミノ−６−メチルベンゾチアゾールを含む官能化有機物体を含む水性の非クロム酸化−プライマーはクロム酸塩に匹敵する腐食効果を示す。
【実施例２】
【０１５６】
有効な腐食抑制剤の合成
カルボキシベンゾトリアゾールのエステルを米国特許第６，４９５，７１２号明細書に記載の通りに調製する。フェノールの代わりに、他のアルコール、例えばビス−フェノールＡが使用される。
【０１５７】
２０ｇｍｓの、２−アミノ−６−メチルベンゾチアゾールを含む官能化有機物体が２０ｇｍｓのカルボキシベンゾトリアゾールのエステルで置き換えられることを除いて、実施例１に示されたものと同様な混合物が使用される。
【０１５８】
実施例１について前記と同様な腐食効果試験を実施する。
【実施例３】
【０１５９】
２０ｇｍｓの、２−アミノ−６−メチルベンゾチアゾールを含む官能化有機物体が１０ｇｍｓの、２−アミノ−６−メチルベンゾチアゾールを含む官能化有機物体と１０ｇｍｓのカルボキシベンゾトリアゾールのエステルで置き換えられることを除いて、実施例１に示されたものと同様な混合物が使用される。
【０１６０】
実施例１について前記と同様な腐食効果試験を実施する。実施例３はクロム酸塩に匹敵する腐食効果を示す。
【０１６１】
実施例１〜３と比較例２ａ〜２ｂの結果のまとめは以下の表２に見られる。
【０１６２】
【表２】
0005748740.tif 000029
【実施例４】
【０１６３】
２３ｇｍｓのＥｐｉｒｅｚ  ５００３（Ｈｕｎｔｓｍａｎから）、４３ｇｍｓのＸＵ  ３９０３（Ｒｅｓｏｌｕｔｉｏｎ  Ｐｅｒｆｏｒｍａｎｃｅ  ｐｒｏｄｕｃｔｓからのビスＡエポキシ）、５ｇｍｓのＤＥＲ  ６６９（Ｄｏｗからの固体ビスＡエポキシ）、１０ｇｍｓのＢＡＰＰ（ＢＡＳＦから）、４ｇｍｓのトルエン−２，４−ビス（Ｎ，Ｎ’−ジメチル尿素）（ＣＶＣ  ｃｈｅｍｉｃａｌｓから）、１５ｇｍｓのカルボキシベンゾトリアゾールのエステルと５ｇｍｓの２−アミノ−６−メチルベンゾチアゾールを含む官能化有機物体、０．１重量％のＭｅｒｇａｌ  Ｋ１０Ｎ（Ｔｒｏｙ  Ｃｈｅｍｉｃａｌｓから）およびシランカップリング剤のＺ−６０４０（Ｄｏｗから）、を含む混合物をＤＩ水中に室温で均一に混合する。
【比較例４Ａ】
【０１６４】
１５ｇｍｓのカルボキシベンゾトリアゾールのエステルと５ｇｍｓの２−アミノ−６−メチルベンゾチアゾールを含む官能化有機物体が２０ｇｍｓのクロム酸ストロンチウムで置き換えられることを除いて、実施例４に示されたものと同様な混合物が使用される。
【０１６５】
実施例４および比較例４ａからのプライマー配合物をＦＰＬ食刻Ａｌ−２０２４合金上に噴霧する。プライマーを２５０°Ｆ（１２１℃）で１時間硬化させる。パネルを罫書き（ｓｃｒｉｂｅｄ）、ＡＳＴＭ  Ｂ１１７により塩霧室中に曝露する。
【０１６６】
１５ｇｍｓのカルボキシベンゾトリアゾールのエステルと５ｇｍｓの２−アミノ−６−メチルベンゾチアゾールを含む官能化有機物体の使用に伴って認められた、予期されなかった腐食効果の改善を示す試験結果は表３に示される。
【０１６７】
表３に認められるように、１５ｇｍｓのカルボキシベンゾトリアゾールのエステルと５ｇｍｓの２−アミノ−６−メチルベンゾチアゾールを含む官能化有機物体を伴う、水性の非クロム酸化−プライマーは、クロム酸塩に匹敵する腐食効果を示す。
【実施例５】
【０１６８】
有効な腐食抑制剤の合成
カルボキシベンゾトリアゾールを含む官能化粘土粒子を技術論文の“Ｂｕｌｋｙ  Ｄｉａｒｙｌａｍｍｏｎｉｕｍ  Ａｒｅｎｅｓｕｌｆｏｎａｔｅｓ  ａｓ  Ｓｅｌｅｃｔｉｖｅ  Ｅｓｔｅｒｉｆｉｃａｔｉｏｎ  Ｃａｔａｌｙｓｔｓ”，Ｋ．Ｉｓｈｉｈａｒａ  ｅｔ．  ａｌ．，Ｊｏｕｒｎａｌ  ｏｆ  Ａｍｅｒｉｃａｌ  ｃｈｅｍｉｃａｌ  ｓｏｃｉｅｔｙ，２００５，１２７，ｐｐ  ４１６８中に記載の通りに調製する。４−フェニル酪酸とシクロドデカノールの代わりにカルボキシベンゾトリアゾールとヒドロキシ官能性粘土粒子を使用する。
【０１６９】
１５ｇｍｓのカルボキシベンゾトリアゾールのエステルと５ｇｍｓの２−アミノ−６−メチルベンゾチアゾールを含む官能化有機物体を、腐食抑制剤として、２０ｇｍｓの、カルボキシベンゾトリアゾールを含む粘土粒子で置き換えることを除いて実施例４に記載のものと同様な混合物を使用する。
【０１７０】
【表３】
0005748740.tif 000030
【実施例６】
【０１７１】
２５０ｇｍ／リットルの有機溶媒ブレンドを添加して、プライマーの低ＶＯＣバージョンを生成することを除き、実施例４に記載のものと同様な混合物を使用する。プライマーを２５０°Ｆ（１２１℃）で１時間硬化させ、ＦＭ３６５接着剤で接着させる。単一の重ね剪断試験（ＡＳＴＭ  Ｄ１００２）の試験片を塩霧室（ＡＳＴＭ  Ｂ１１７による）内に４２日間曝露する。新規の非クロム酸化−プライマーの低ＶＯＣバージョンはクロム酸化−プライマーと匹敵する腐食効果を示す。
【実施例７】
【０１７２】
７ｇｍｓのＥｐｉｒｅｚ  ５００３（Ｈｕｎｔｓｍａｎから）、４ｇｍｓのＸＵ  ３９０３（（Ｒｅｓｏｌｕｔｉｏｎ  Ｐｅｒｆｏｒｍａｎｃｅ  ｐｒｏｄｕｃｔｓから）、１ｇｍのＤＥＲ  ６６９（Ｄｏｗから）、２ｇｍｓのＢＡＰＰ（ＢＡＳＦから）、１ｇｍの
トルエン−２，４−ビス（Ｎ，Ｎ’−ジメチル尿素）（ＣＶＣ  Ｃｈｅｍｉｃａｌｓから）、１５ｇｍｓの、チオール化４−カルボキシフェニルマレイミドと２−アミノ−６−メチルベンゾチアゾール（ＴＤＡ  Ｒｅｓｅａｒｃｈ  Ｉｎｃ．から）を含むアルミニウムオキシヒドロキシド基剤の放出性腐食抑制ナノ粒子、０．１重量％のＭｅｒｇａｌ  Ｋ１０Ｎ（Ｔｒｏｙ  Ｃｈｅｍｉｃａｌｓから）およびシランカップリング剤のＺ−６０４０（Ｄｏｗから）、を含む混合物をＤＩ水中で室温に均一に混合する。
【比較例７Ａ】
【０１７３】
７ｇｍｓのＥｐｉｒｅｚ  ５００３（Ｈｕｎｔｓｍａｎから）、４ｇｍｓのＸＵ  ３９０３（（Ｒｅｓｏｌｕｔｉｏｎ  Ｐｅｒｆｏｒｍａｎｃｅ  ｐｒｏｄｕｃｔｓから）、１ｇｍのＤＥＲ  ６６９（Ｄｏｗから）、０．５ｇｍｓのＤｉｃｙ（ＢＡＳＦから）、１ｇｍのＡｎｃａｍｉｎｅ  ２０１４（Ａｉｒ  ｐｒｏｄｕｃｔｓ  ａｎｄ  ｃｈｅｍｉｃａｌｓから）、０．５ｇｍｓの２ＭＺ  Ａｚｉｎｅ（Ａｉｒ  ｐｒｏｄｕｃｔｓ  ａｎｄ  ｃｈｅｍｉｃａｌｓから）、１５ｇｍｓの、チオール化４−カルボキシフェニルマレイミドと２−アミノ−６−メチルベンゾチアゾール（ＴＤＡ  ｒｅｓｅａｒｃｈ  Ｉｎｃ．から）を含むアルミニウムオキシヒドロキシド基剤の放出性腐食抑制ナノ粒子、０．１重量％のＭｅｒｇａｌ  Ｋ１０Ｎ（Ｔｒｏｙ  ｃｈｅｍｉｃａｌｓから）およびシランカップリング剤のＺ−６０４０（Ｄｏｗから）、を含む混合物をＤＩ水中に室温で均一に混合する。
【０１７４】
実施例７と比較例７ａからのプライマー配合物を、グリットブラスト＋ゾル−ゲル表面前処理を伴ってＡｌ−２０２４とチタン合金上に噴霧し、２５０°Ｆ（１２１℃）で１時間硬化する。ＦＭ７３接着剤を使用してパネルを接着し、ウェッジ試験（ＡＳＴＭ  Ｄ３７６２−９８）の切り取り試片（ｃｏｕｐｏｎｓ）を加工する。試験片を、１４０°Ｆ（６０℃）、９５％のＲＨに４週間曝露する。表４から認められるように、ｐＨ範囲７〜８をもつプライマー配合物はＡｌ−２０２４−Ｔ３とチタン合金双方上で９５％以上の凝集破壊を示す。凝集破壊を得ることは積極的な結果であり、金属−ゾル−ゲルの界面間の破壊に匹敵する接着剤内の破壊の表示である。この実施例は、７〜８のｐＨ範囲をもつプライマー配合物はゾル−ゲル表面処理と相容性であることを表す。
【０１７５】
【表４】
0005748740.tif 000031
【実施例８】
【０１７６】
５５ｇｍｓのＥＣＮ  １４００（Ｈｕｎｔｓｍａｎから）、２５ｇｍｓのＢＡＰＰ（ＢＡＳＦから）、カルボキシベンゾトリアゾールを含む、１０重量％のアルミニウムオキシヒドロキシド基剤の放出性腐食抑制剤および、２−アミノ−６−メチルベンゾチアゾールを含む１０重量％のアルミニウムオキシヒドロキシド基剤の放出性腐食抑制剤、０．１重量％のＭｅｒｇａｌ  Ｋ１０Ｎ（Ｔｒｏｙ  ｃｈｅｍｉｃａｌｓから）および１重量％のシランカップリング剤のＺ−６０４０（Ｄｏｗから）、を含む混合物をＤＩ水中に室温で均一に混合する。プライマーは濃厚なゲルを形成し、金属の基剤上に噴霧することができない。
【０１７７】
２−アミノ−６−メチルベンゾチアゾールを含む、高濃度のアルミニウムオキシヒドロキシド基剤の放出性腐食抑制剤は、プライマー配合物と反応して濃厚なゲルを形成する。
【０１７８】
実施例５は、２−アミノ−６−メチルベンゾチアゾールを含む約５％の腐食抑制剤を使用する方法がゲルを形成しない態様を表す。
【０１７９】
本出願を通して、様々な特許および／または科学文献参考書を参照してきた。それらの全体のこれらの刊行物の開示は、引用により、あたかも本明細書に記載されたように本明細書に取り入れられている。前記の説明と実施例を考慮すると、当業者は、過度の実験を実施せずに、請求された開示を実行することができると考えられる。
【０１８０】
当業者は本発明および実施例に対して変更を実施することができることを認識することが知られる。本文献に提供される説明された方法、組成物および実施例は、本発明をこれらの方法に限定せず、そしてすべての可能な変更に基本的な考え方が適用される。
【図１Ａ】
0005748740.tif 000038
【図１Ｂ】
0005748740.tif 000039
【図２Ａ】
0005748740.tif 000040
【図２Ｂ】
0005748740.tif 000041
【図３Ａ】
0005748740.tif 000042
【図３Ｂ】
0005748740.tif 000043
【図４Ａ】
0005748740.tif 000044
【図４Ｂ】
0005748740.tif 000045
【図４Ｃ】
0005748740.tif 000046
【図４Ｄ】
0005748740.tif 000047